Способ повышения конструкционной прочности титанового сплава

-1
2
2
1. Способ повышения конструкционной прочности титанового сплава, включающий интенсивную пластическую деформацию заготовки из титанового сплава, последующую пластическую деформацию с изменением ее формы, отличающийся тем, что интенсивную пластическую деформацию заготовки из титанового сплава осуществляют методом равноканального углового прессования при температуре 700°C в количестве 8 циклов, а последующую пластическую деформацию с изменением формы заготовки осуществляют методом экструдирования со скоростью не более 1 с в количестве 5 циклов, причем первые 4 цикла пластической деформации с изменением формы заготовки осуществляют при температуре 300°C, а последний цикл проводят при температуре 20°C, после чего проводят ионную очистку поверхности сплава ионами аргона при энергии от 4 до 7 кэВ и плотности тока от 100 мкА/см до 120 мкА/см в течение 30 мин, а затем наносят защитное ионно-плазменное покрытия с двумя подслоями чистого титана толщиной по 0.2 мкм на каждой слой и с двумя функциональными слоями соединения титана и металла с азотом толщиной по 2,55 мкм на каждый слой при общей толщине защитного ионно-плазменного покрытия 5,5 мкм.
2. Способ по п. 1, отличающийся тем, что при нанесении защитного ионно-плазменного покрытия в качестве металла в функциональных слоях используют ванадий.